(57)【要約】【課題】金属顔料の表面処理技術に着目して、より高い金属鏡面光沢を発し得る顔料、インク組成物、及び該インク組成物を用いたインクジェット記録方法を提供することを目的とする。【解決手段】本発明においては、平板状粒子からなる金属顔料の表面を、少なくとも一のグリシジル基及びメトキシ基を有するアルコキシシラン化合物で処理してなる表面処理顔料、インク組成物、及び該インク組成物を用いたインクジェット記録方法を提供する。【選択図】なし【特許請求の範囲】
【請求項１】
平板状粒子からなる金属顔料の表面を、少なくとも一のグリシジル基及びメトキシ基を
有するアルコキシシラン化合物で処理してなる表面処理顔料。
【請求項２】
前記平板状粒子からなる金属顔料が、該平板状粒子の平面上の長径をＸ、短径をＹ、厚
みをＺとした場合、該平板状粒子のＸ−Ｙ平面の面積より求めた円相当径の５０％平均粒
子径Ｒ５０が０．５〜３μｍであり、かつ、Ｒ５０／Ｚ＞５の条件を満たす、請求項１記
載の表面処理顔料。
【請求項３】
前記平板状粒子のＸ−Ｙ平面の面積より求めた円相当径の最大粒子径Ｒｍａｘが１０μ
ｍ以下である、請求項１又は２に記載の表面処理顔料。
【請求項４】
前記金属顔料が、アルミニウム又はアルミニウム合金である、請求項１〜３のいずれか
１項に記載の表面処理顔料。
【請求項５】
前記金属顔料が、金属蒸着膜を破砕して作成された請求項１〜４のいずれか１項に記載
の表面処理顔料。
【請求項６】
請求項１〜５のいずれか１項に記載の表面処理顔料と、有機溶剤と、樹脂と、を含有す
る、インク組成物。
【請求項７】
前記表面処理顔料のインク組成物中の濃度が、０．１〜３．０重量％である、請求項６
に記載のインク組成物。
【請求項８】
前記有機溶剤が、常温常圧下で液体であるアルキレングリコールエーテルを１種類以上
含む、請求項６又は７に記載のインク組成物。
【請求項９】
前記有機溶剤が、アルキレングリコールジエーテル、アルキレングリコールモノエーテ
ル及びラクトンの混合物である、請求項６又は７のいずれか１項に記載のインク組成物。
【請求項１０】
前記樹脂が、ポリビニルブチラール、セルロースアセテートブチレート、ポリアクリル
ポリオールからなる群から選択された少なくとも１種以上である、請求項６〜９のいずれ
か１項に記載のインク組成物。
【請求項１１】
少なくとも１種類以上のアセチレングリコール系及び／又はシリコーン系界面活性剤を
含む、請求項６〜１０のいずれか１項に記載のインク組成物。
【請求項１２】
請求項１〜１１のいずれか１項に記載のインク組成物の液滴を吐出し、該液滴を記録媒
体に付着させて記録を行うインクジェット記録方法であって、前記記録媒体上に吐出され
るインク組成物の吐出量が、０．１〜１００ｍｇ／ｃｍ2である、インクジェット記録方
法。
【請求項１３】
前記インク組成物を吐出する方式が、非加熱方式である、請求項１２記載のインクジェ
ット記録方法。
【請求項１４】
前記記録媒体を加熱して印刷する、請求項１２又は１３記載のインクジェット記録方法
。
【請求項１５】
前記加熱温度が３０℃〜８０℃である請求項１４に記載のインクジェット記録方法。
【請求項１６】
前記加熱は、印刷する前及び／又は印刷と同時に及び／又は印刷した後に行う、請求項
１５に記載のインクジェット記録方法。
【発明の詳細な説明】
【技術分野】
【０００１】
本発明は、表面処理顔料、インク組成物、及びインクジェット記録方法に関し、特に、
金属光沢が向上した画像の形成が可能な表面処理顔料、インク組成物、及びインクジェッ
ト記録方法に関する。
【背景技術】
【０００２】
従来、印刷物上に金属光沢を有する塗膜を形成するためには、真鍮、アルミニウム微粒
子等から作成された金粉、銀粉を顔料に用いた印刷インキや金属箔を用いた箔押し印刷、
金属箔を用いた熱転写方式等が用いられていたが、これらの方法では、記録媒体に関して
、熱や変形に強い記録媒体などに限られるという制限があった。
【０００３】
近年、印刷における応用例として、金属顔料を表面処理することにより、光沢性を高め
ようとする技術がある。
【０００４】
例えば、特開平８−２８３６０４号公報には、新規な表面処理剤ならびに該表面処理剤
で処理された塗料、インク等に有用な表面処理薄片状顔料の提供を目的として、ポリグリ
シジルエーテル化合物、ポリグリシジルエステル化合物及び／またはジグリシジルポリシ
キサン化合物からなる薄片状顔料用の表面処理剤、ならびに該表面処理剤で表面処理され
た表面が金属酸化物及び／または水和金属酸化物層からなる薄片状顔料及びその製造方法
が開示されている。
【０００５】
また、特表２００５−５０１９５５号公報には、ａ）バインダー系と；ｂ）水と；ｃ）
異なる材料の層状スタックを含む干渉顔料の群から選択される顔料と；を含むインク組成
物において、層のうちの少なくとも１つは少なくとも１つの化学的に露出された表面を有
する反射層であり、層のうちの少なくとも１つは少なくとも１つの化学的に露出された表
面を有する誘電体層であり、前記材料は、腐食に敏感な１種以上の金属及び／または無機
金属化合物を含み、層の前記スタックの縁部で、前記反射層及び前記誘電体層の少なくと
も化学的に露出された表面は、陰イオン界面活性剤の群から、好ましくはリン酸の有機エ
ステル及びフッ化有機エステルからなる群から選択される不動態化剤で実質的に被覆され
、光学的可変性顔料の反射性層としてアルミニウムなどを含む金属の群から選択されるイ
ンク組成物が開示されている。
【０００６】
しかしながら、これら処理を施した金属顔料を用いたメタリック印刷でも、金属鏡面光
沢の点では未だ満足することのできる効果は得られていないのが現状であった。
【先行技術文献】
【特許文献】
【０００７】
【特許文献１】特開平８−２８３６０４号公報
【特許文献２】特表２００５−５０１９５５号公報
【発明の概要】
【発明が解決しようとする課題】
【０００８】
本発明は、金属顔料の表面処理技術に着目して、より高い金属鏡面光沢を有する顔料、
インク組成物、及び該インク組成物を用いたインクジェット記録方法を提供することを目
的とする。
【課題を解決するための手段】
【０００９】
上記の課題を解決するために、本発明者らは鋭意検討を行ったところ、平板状粒子から
なる金属顔料の表面を、特定の化合物で処理してなる表面処理顔料、インク組成物、及び
インクジェット記録方法により、前記目的を達成し得ることの知見を得た。本発明はかか
る知見に基づきなされたものであり、以下の発明を提供するものである。
【００１０】
１．  平板状粒子からなる金属顔料の表面を、少なくとも一のグリシジル基及びメトキシ
基を有するアルコキシシラン化合物で処理してなる表面処理顔料。
２．  前記平板状粒子からなる金属顔料が、該平板状粒子の平面上の長径をＸ、短径をＹ
、厚みをＺとした場合、該平板状粒子のＸ−Ｙ平面の面積より求めた円相当径の５０％平
均粒子径Ｒ５０が０．５〜３μｍであり、かつ、Ｒ５０／Ｚ＞５の条件を満たす、前記１
記載の表面処理顔料。
３．  前記平板状粒子のＸ−Ｙ平面の面積より求めた円相当径の最大粒子径Ｒｍａｘが１
０μｍ以下である、前記１又は２に記載の表面処理顔料。
４．  前記金属顔料が、アルミニウム又はアルミニウム合金である、前記１〜３のいずれ
か１に記載の表面処理顔料。
５．  前記金属顔料が、金属蒸着膜を破砕して作成された前記１〜４のいずれか１に記載
の表面処理顔料。
【００１１】
６．  前記１〜５のいずれか１に記載の表面処理顔料と、有機溶剤と、樹脂と、を含有す
る、インク組成物。
７．  前記表面処理顔料のインク組成物中の濃度が、０．１〜３．０重量％である、前記
６に記載のインク組成物。
８．  前記有機溶剤が、常温常圧下で液体であるアルキレングリコールエーテルを１種類
以上含む、前記６又は７に記載のインク組成物。
９．  前記有機溶剤が、アルキレングリコールジエーテル、アルキレングリコールモノエ
ーテル及びラクトンの混合物である、前記６又は７のいずれか１に記載のインク組成物。
１０．  前記樹脂が、ポリビニルブチラール、セルロースアセテートブチレート、ポリア
クリルポリオールからなる群から選択された少なくとも１種以上である、前記６〜９のい
ずれか１に記載のインク組成物。
【００１２】
１１．  少なくとも１種類以上のアセチレングリコール系及び／又はシリコーン系界面活
性剤を含む、前記６〜１０のいずれか１に記載のインク組成物。
１２．  前記１〜１１のいずれか１に記載のインク組成物の液滴を吐出し、該液滴を記録
媒体に付着させて記録を行うインクジェット記録方法であって、前記記録媒体上に吐出さ
れるインク組成物の吐出量が、０．１〜１００ｍｇ／ｃｍ2である、インクジェット記録
方法。
１３．  前記インク組成物を吐出する方式が、非加熱方式である、前記１２記載のインク
ジェット記録方法。
１４．  前記記録媒体を加熱して印刷する、前記１２又は１３記載のインクジェット記録
方法。
１５．  前記加熱温度が３０℃〜８０℃である前記１４に記載のインクジェット記録方法
。
１６．  前記加熱は、印刷する前及び／又は印刷と同時に及び／又は印刷した後に行う、
前記１５に記載のインクジェット記録方法。
【発明の効果】
【００１３】
本発明によれば、平板状粒子からなる顔料の表面を特定の化合物で処理した金属顔料を
用いることで、記録媒体上に、より高光沢な金属光沢（いわゆるメタリック光沢）を有す
る画像の形成が可能となる。
金属光沢の向上は、平板状粒子からなる金属顔料の表面を、少なくとも一のグリシジル
基及びメトキシ基を有するアルコキシシラン化合物で処理することにより、金属顔料表面
の状態が変化し、未処理の金属顔料よりも記録媒体表面で平滑に配向し易くなる傾向（リ
ーフィング効果）が高まるためではないかと考えている。
更には、金属顔料表面に存在していた化学的に活性を有する官能基をグリシジル基及び
メトキシ基を有するアルコキシシラン化合物と反応させることにより、不活性化させるこ
とによって、表面処理顔料は水分に対する反応性が低下する。従って、耐熱性や耐水性が
向上するため、金属と水分の反応により発生する水素ガスの発生も抑制される。
【発明を実施するための形態】
【００１４】
［顔料分散液］
本実施形態の表面処理顔料は、平板状粒子からなる金属顔料（以下、「メタリック顔料
」ともいう）の表面を、少なくとも一のグリシジル基及びメトキシ基を有するアルコキシ
シラン化合物で処理してなるものである。
【００１５】
本実施形態の表面処理顔料は、前記の構成からなることにより、これを含むインク組成
物等として使用することにより、記録媒体上に、より高光沢な金属光沢（いわゆるメタリ
ック光沢）を有する画像を形成することができる。すなわち、特定金属顔料に前記の表面
処理を行うことで、インク組成物の主成分を構成する有機溶剤との親和性をコントロール
し、印刷面での平板状粒子の配向状態を制御することにより、より高光沢な金属光沢面を
印刷することを可能としている。
【００１６】
本実施形態に用いられる少なくとも一のグリシジル基及びメトキシ基を有するアルコキ
シシラン化合物としては、金属顔料との反応し易さの面から、アルコキシの炭素数が１〜
３のものが好ましく、例えば、３−グリシドキシプロピルトリメトキシシラン、３−グリ
シドキシプロピルメチルジエトキシシラン、３−グリシドキシプロピルトリエトキシシラ
ン、２−(３，４−エポキシシクロヘキシル)エチルトリメトキシシラン等が挙げられる。
【００１７】
本実施形態においては、例えば、少なくとも一のグリシジル基及びメトキシ基を有する
アルコキシシラン化合物を、メタリック顔料を含む顔料分散体の中へ０．０１〜０．０５
ｍｏｌ／Ｌの濃度になるように添加して、１０〜７０℃で、４〜４８時間反応を行うこと
により、表面処理顔料を作成することができる。
【００１８】
本実施形態に用いられる前記メタリック顔料は、例えば金属蒸着膜を破砕して作成され
た平板状粒子であり、該平板状粒子の平面上の長径をＸ、短径をＹ、厚みをＺとした場合
、該平板状粒子のＸ−Ｙ平面の面積より求めた円相当径の５０％平均粒子径Ｒ５０が０．
５〜３μｍであり、かつ、Ｒ５０／Ｚ＞５の条件を満たすものである。
【００１９】
「平板状粒子」とは、略平坦な面（Ｘ−Ｙ平面）を有し、かつ、厚み（Ｚ）が略均一で
ある粒子をいう。平板状粒子は金属蒸着膜を破砕して作成されたものであるため、略平坦
な面と、略均一な厚みの金属粒子を得ることができる。従って、この平板状粒子の平面上
の長径をＸ、短径をＹ、厚みをＺと定義することができる。
【００２０】
「円相当径」は、メタリック顔料の平板状粒子の略平坦な面（Ｘ−Ｙ平面）を、当該メ
タリック顔料の粒子の投影面積と同じ投影面積を持つ円と想定したときの当該円の直径で
ある。例えば、メタリック顔料の平板粒子の略平坦な面（Ｘ−Ｙ平面）が多角形である場
合、その多角形の投影面を円に変換して得られた当該円の直径を、そのメタリック顔料の
平板粒子の円相当径という。
【００２１】
前記平板状粒子のＸ−Ｙ平面の面積より求めた円相当径の５０％平均粒子径Ｒ５０は、
金属光沢、印字安定性の観点から０．５〜３μｍであることがより好ましく、０．７５〜
２μｍであることがさらに好ましい。５０％平均粒子径Ｒ５０が０．５μｍ未満の場合は
、光沢不足となる。一方、５０％平均粒子径Ｒ５０が３μｍを超える場合、印字安定性が
低下する。
【００２２】
また、前記円相当径の５０％平均粒子径Ｒ５０と厚みＺとの関係においては高い金属光
沢を確保する観点からは、Ｒ５０／Ｚ＞５である。Ｒ５０／Ｚが５以下の場合は、金属光
沢が不足するという問題がある。
【００２３】
前記平板状粒子のＸ−Ｙ平面の面積より求めた円相当径の最大粒子径Ｒｍａｘは、イン
クジェット記録装置におけるインク組成物の目詰まり防止の観点から、１０μｍ以下であ
ることが好ましい。Ｒｍａｘを１０μｍ以下にすることで、インクジェット記録装置のノ
ズル、インク流路内に設けられたメッシュフィルタなどの目詰まりを防止することができ
る。
【００２４】
前記メタリック顔料は、コストの観点及び金属光沢を確保する観点から、アルミニウム
又はアルミニウム合金であることが好ましい。アルミニウム合金を用いる場合、アルミニ
ウムに添加されうる別の金属元素または非金属元素としては、金属光沢を有する等の機能
を有するものであれば特に限定されるものではないが、銀、金、白金、ニッケル、クロム
、錫、亜鉛、インジウム、チタン、銅等を挙げることができ、これらの単体又はこれらの
合金及びこれらの混合物の少なくとも一種が好適に用いられる。
【００２５】
前記メタリック顔料の製造方法は、例えば、シート状基材面に剥離用樹脂層と金属又は
合金層とが順次積層された構造からなる複合化顔料原体の前記金属又は合金層と前記剥離
用樹脂層の界面を境界として前記シート状基材より剥離し粉砕し微細化して平板状粒子を
得る。そして、得られた平板状粒子の平面上の長径をＸ、短径をＹ、厚みをＺとした場合
、該平板状粒子のＸ−Ｙ平面の面積より求めた円相当径の５０％平均粒子径Ｒ５０が０．
５〜３μｍであり、かつ、Ｒ５０／Ｚ＞５の条件を満たすものを分取する。
【００２６】
前記メタリック顔料（平板状粒子）の平面上の長径Ｘ、短径Ｙ及び円相当径は、粒子像
分析装置を用いて測定することができる。粒子像分析装置としては、例えば、シスメック
ス株式会社製のフロー式粒子像分析装置ＦＰＩＡ−２１００、ＦＰＩＡ−３０００、ＦＰ
ＩＡ−３０００Ｓを利用することができる。
【００２７】
前記メタリック顔料（平板状粒子）の粒度分布（ＣＶ値）は、下記の式で求められる。
[式１]
ＣＶ値＝粒度分布の標準偏差／粒子径の平均値×１００
【００２８】
ここで、得られるＣＶ値は６０以下であることが好ましく、５０以下であることがより
好ましく、４０以下であることが更に好ましい。ＣＶ値が６０以下のメタリック顔料を選
択することで、印字安定性に優れるという効果が得られる。
【００２９】
前記金属又は合金層は、真空蒸着、イオンプレーティング又はスパッタリング法によっ
て形成されることが好ましい。
【００３０】
前記金属又は合金層の厚さは、２０ｎｍ以上１００ｎｍ以下で形成される。これにより
、平均厚みが２０ｎｍ以上１００ｎｍ以下の顔料が得られる。２０ｎｍ以上にすることで
、反射性、光輝性に優れ、メタリック顔料としての性能が高くなり、１００ｎｍ以下にす
ることで、見かけ比重の増加を抑え、メタリック顔料の分散安定性を確保することができ
る。
【００３１】
前記複合化顔料原体における剥離用樹脂層は、前記金属又は合金層のアンダーコート層
であるが、シート状基材面との剥離性を向上させるための剥離性層である。この剥離用樹
脂層に用いる樹脂としては、例えば、ポリビニルアルコール、ポリビニルブチラール、ポ
リエチレングリコール、ポリアクリル酸、ポリアクリルアミド、セルロース誘導体、アク
リル酸重合体又は変性ナイロン樹脂が好ましい。
【００３２】
上記の一種又は二種以上の混合物の溶液を記録媒体に塗布し、乾燥等を施して層が形成
される。塗布後は粘度調節剤等の添加剤を含有させることができる。
【００３３】
前記剥離用樹脂層の塗布は、一般的に用いられているグラビア塗布、ロール塗布、ブレ
ード塗布、エクストルージョン塗布、ディップ塗布、スピンコート法等により形成される
。塗布・乾燥後、必要であれば、カレンダー処理により、表面の平滑化を行う。
【００３４】
剥離用樹脂層の厚さは、特に限定されないが、０．５〜５０μｍが好ましく、より好ま
しくは１〜１０μｍである。０．５μｍ未満では分散樹脂としての量が不足し、５０μｍ
を超えるとロール化した場合、顔料層と界面で剥離しやすいものとなってしまう。
【００３５】
前記シート状基材としては、特に限定されないが、ポリテトラフルオロエチレン、ポリ
エチレン、ポリプロピレン、ポリエチレンテレフタレート等のポリエステルフィルム、６
６ナイロン、６ナイロン等のポリアミドフィルム、ポリカーボネートフィルム、トリアセ
テートフィルム、ポリイミドフィルム等の離型性フィルムが挙げられる。好ましいシート
状基材としては、ポリエチレンテレフタレートまたはその共重合体である。
【００３６】
これらのシート状基材の厚さは、特に限定されないが、１０〜１５０μｍが好ましい。
１０μｍ以上であれば、工程等で取り扱い性に問題がなく、１５０μｍ以下であれば、柔
軟性に富み、ロール化、剥離等に問題がない。
【００３７】
また、前記金属又は合金層は、特開２００５−６８２５０に例示されるように、保護層
で挟まれていてもよい。該保護層としては、酸化ケイ素層、保護用樹脂層が挙げられる。
【００３８】
酸化ケイ素層は、酸化ケイ素を含有する層であれば特に制限されるものではないが、ゾ
ル−ゲル法によって、テトラアルコキシシラン等のシリコンアルコキシド又はその重合体
から形成されることが好ましい。
【００３９】
上記シリコンアルコキシド又はその重合体を溶解したアルコール溶液を塗布し、加熱焼
成することにより、酸化ケイ素層の塗膜を形成する。
【００４０】
前記保護用樹脂層としては、分散媒に溶解しない樹脂であれば特に限定されるものでは
ないが、例えばポリビニルアルコール、ポリエチレングリコール、ポリアクリル酸、ポリ
アクリルアミドまたはセルロース誘導体等が挙げられるが、ポリビニルアルコール又はセ
ルロース誘導体から形成されることが好ましい。
【００４１】
上記樹脂一種または二種以上の混合物の水溶液を塗布し、乾燥等を施した層が形成され
る。塗布液には粘度調節剤等の添加剤を含有させることができる。
【００４２】
上記酸化ケイ素および樹脂の塗布は、上記剥離用樹脂層の塗布と同様の手法により行わ
れる。
【００４３】
上記保護層の厚さは、特に限定されないが、５０〜１５０ｎｍの範囲が好ましい。５０
ｎｍ未満では機械的強度が不足であり、１５０ｎｍを超えると強度が高くなりすぎるため
粉砕・分散が困難となり、また金属又は合金層との界面で剥離してしまう場合がある。
【００４４】
また、特開２００５−６８２５１に例示されるように、前記「保護層」と「金属又は合
金層」との間に色材層を有していてもよい。
【００４５】
色材層は、任意の着色複合顔料を得るために導入するものであり、本発明に使用するメ
タリック顔料の金属光沢、光輝性に加え、任意の色調、色相を付与できる色材を含有でき
るものであれば特に限定されるものではない。この色材層に用いる色材としては、染料、
顔料のいずれでもよい。また、染料、顔料としては、公知のものを適宜使用することがで
きる。
【００４６】
この場合、色材層に用いられる"顔料"とは、一般的な顔料化学の分野で定義される、天
然顔料、合成有機顔料、合成無機顔料等を意味し、本発明の"複合化顔料"等の、積層構造
に加工されたものとは異なるものである。
【００４７】
この色材層の形成方法としては、特に限定されないが、コーティングにより形成するこ
とが好ましい。
【００４８】
また、色材層に用いられる色材が顔料の場合は、色材分散用樹脂をさらに含むことが好
ましく、該色材分散用樹脂としては、顔料と色材分散用樹脂と必要に応じてその他の添加
剤等を溶媒に分散又は溶解させ、溶液としてスピンコートで均一な液膜を形成した後、乾
燥させて樹脂薄膜として作成されることが好ましい。
【００４９】
なお、前記複合化顔料原体の製造において、上記の色材層と保護層の形成がともにコー
ティングにより行われることが、作業効率上好ましい。
【００５０】
前記複合化顔料原体としては、前記剥離用樹脂層と金属又は合金層と保護層の順次積層
構造を複数有する層構成も可能である。その際、複数の金属又は合金層からなる積層構造
の全体の厚み、即ち、シート状基材とその直上の剥離用樹脂層を除いた、金属又は合金−
剥離用樹脂層−金属又は合金層、又は剥離用樹脂層−金属又は合金層の厚みは５０００ｎ
ｍ以下であることが好ましい。５０００ｎｍ以下であると、複合化顔料原体をロール状に
丸めた場合でも、ひび割れ、剥離を生じ難く、保存性に優れる。また、顔料化した場合も
、光輝性に優れており好ましいものである。
【００５１】
また、シート状基材面の両面に、剥離用樹脂層と金属又は合金層とが順次積層された構
造も挙げられるが、これらに限定されるものではない。
【００５２】
前記シート状基材からの剥離処理法としては、特に限定されないが、前記複合化顔料原
体を液体中に浸漬することによりなされる方法、また液体中に浸漬すると同時に超音波処
理を行い、剥離処理と剥離した複合化顔料の粉砕処理を行う方法が好ましい。
【００５３】
上記のようにして得られる顔料は、剥離用樹脂層が保護コロイドの役割を有し、溶剤中
での分散処理を行うだけで安定な分散液を得ることが可能である。また、該顔料を用いた
インク組成物においては、前記剥離用樹脂層由来の樹脂は紙等の記録媒体に対する接着性
を付与する機能も担う。
【００５４】
［インク組成物］
本実施形態のインク組成物は、上述した特定の化合物により表面処理されたメタリック
顔料（本明細書中において表面処理顔料ともいう）と、有機溶剤と、樹脂と、を含有する
ものである。
【００５５】
前記表面処理されたメタリック顔料のインク組成物中の濃度は、インクセットの中で１
種類だけがメタリックインクである場合には、０．１〜３．０重量％であることが好まし
く、０．２５〜２．５重量％であることがより好ましく、０．５〜２重量％であることが
さらに好ましい。
前記表面処理されたメタリック顔料のインク組成物中の濃度は、インクセットの中に複
数のメタリックインク組成物がある場合には、前記インク組成物のうち、少なくとも１種
類のインク組成物の金属顔料の濃度が０．１重量％以上１．５重量％未満であり、他の少
なくとも１種類のインク組成物の金属顔料の濃度が１．５重量％以上３．０重量％以下で
あることが好ましい。
【００５６】
前記表面処理されたメタリック顔料のインク組成物中の濃度が０．１重量％以上１．５
重量％未満の場合、印刷面を十分にカバーしきれないインク量を吐出することでハーフミ
ラー様の光沢面、即ち光沢感は感じられるが、背景も透けて見えるような風合いを印刷可
能となり、印刷面をカバーするに十分なインク量を吐出することで高光沢の金属光沢面を
形成することができる。そのため、例えば、透明記録媒体においてハーフミラー画を形成
する場合や高光沢の金属光沢面を表現する場合に適している。また、前記メタリック顔料
のインク組成物中の濃度が１．５重量％以上３．０重量％以下の場合、金属顔料が印刷面
にランダムに配列する為、高光沢は得られず、マット調の金属光沢面を形成することがで
きる。そのため、例えば、透明な記録媒体において遮蔽層を形成する場合に適している。
【００５７】
前記有機溶剤としては、好ましくは極性有機溶媒、例えば、アルコール類（例えば、メ
チルアルコール、エチルアルコール、プロピルアルコール、ブチルアルコール、イソプロ
ピルアルコール、又はフッ化アルコール等）、ケトン類（例えば、アセトン、メチルエチ
ルケトン、又はシクロヘキサノン等）、カルボン酸エステル類（例えば、酢酸メチル、酢
酸エチル、酢酸プロピル、酢酸ブチル、プロピオン酸メチル、又はプロピオン酸エチル等
）、又はエーテル類（例えば、ジエチルエーテル、ジプロピルエーテル、テトラヒドロフ
ラン、又はジオキサン等）等を用いることができる。
【００５８】
特に、前記有機溶剤は、常温常圧下で液体であるアルキレングリコールエーテルを１種
類以上含む、ことが好ましい。
【００５９】
アルキレングリコールエーテルは、メチル、ｎ−プロピル、ｉ−プロピル、ｎ−ブチル
、ｉ−ブチル、ヘキシル、そして２−エチルヘキシルの脂肪族、二重結合を有するアリル
並びにフェニルの各基をベースとするエチレングリコール系エーテルとプロピレングリコ
ール系エーテルがあり、無色で臭いも少なく、分子内にエーテル基と水酸基を有している
ので、アルコール類とエーテル類の両方の特性を備えた、常温で液体のものである。また
、片方の水酸基だけを置換したモノエーテル型と両方の水酸基を置換したジエーテル型が
あり、これらを複数種組み合わせて用いることができる。
【００６０】
特に、前記有機溶剤は、アルキレングリコールジエーテル、アルキレングリコールモノ
エーテル、及びラクトンの混合物であることが好ましい。
【００６１】
アルキレングリコールモノエーテルとしては、エチレングリコールモノメチルエーテル
、エチレングリコールモノエチルエーテル、エチレングリコールモノイソプロピルエーテ
ル、エチレングリコールモノブチルエーテル、エチレングリコールモノヘキシルエーテル
、エチレングリコールモノフェニルエーテル、ジエチレングリコールモノメチルエーテル
、ジエチレングリコールモノエチルエーテル、ジエチレングリコールモノブチルエーテル
、ジエチレングリコールジメチルエーテル、ジエチレングリコールジエチルエーテル、ト
リエチエレングリコールモノメチルエーテル、トリエチレングリコールモノエチルエーテ
ル、トリエチレングリコールモノブチルエーテル、テトラエチレングリコールモノメチル
エーテル、テトラエチレングリコールモノエチルエーテル、プロピレングリコールモノメ
チルエーテル、プロピレングリコールモノエチルエーテル、ジプロピレングリコールモノ
メチルエーテル、ジプロピレングリコールモノエチルエーテル等が挙げられる。
【００６２】
アルキレングリコールジエーテルとしては、エチレングリコールジメチルエーテル、エ
チレングリコールジエチルエーテル、エチレングリコールジブチルエーテル、ジエチレン
グリコールジメチルエーテル、ジエチレングリコールジエチルエーテル、ジエチレングリ
コールジブチルエーテル、トリエチレングリコールジメチルエーテル、トリエチレングリ
コールジエチルエーテル、トリエチレングリコールジブチルエーテル、テトラエチレング
リコールジメチルエーテル、テトラエチレングリコールジエチルエーテル、テトラエチレ
ングリコールジブチルエーテル、プロピレングリコールジメチルエーテル、プロピレング
リコールジエチルエーテル、ジプロピレングリコールジメチルエーテル、ジプロピレング
リコールジエチルエーテル等が挙げられる。
【００６３】
またラクトンとしては、γ−ブチロラクトン、δ−バレロラクトン、ε−カプロラクト
ン等が挙げられる。
【００６４】
このような好適な構成とすることにより、本発明の目的をより一層達成することができ
る。
【００６５】
前記インク組成物に用いられる樹脂としては、例えば、アクリル樹脂、スチレン−アク
リル樹脂、ロジン変性樹脂、テルペン系樹脂、ポリエステル樹脂、ポリアミド樹脂、エポ
キシ樹脂、塩化ビニル樹脂、塩化ビニル−酢酸ビニル共重合体、繊維素系樹脂（例えば、
セルロースアセテートブチレート、ヒドロキシプロピルセルロース）、ポリビニルブチラ
ール、ポリアクリルポリオール、ポリビニルアルコール、ポリウレタン等が挙げられる。
【００６６】
また、非水系のエマルジョン型ポリマー微粒子（ＮＡＤ＝Non Aqueous Dispersion）も
樹脂として用いることができる。これはポリウレタン樹脂、アクリル樹脂、アクリルポリ
オール樹脂等の微粒子が有機溶剤中に安定に分散している分散液のことである。
例えば、ポリウレタン樹脂では三洋化成工業社製のサンプレンＩＢ−５０１、サンプレ
ンＩＢ−Ｆ３７０、が挙げられ、アクリルポリオール樹脂ではハリマ化成社製のＮ−２０
４３−６０ＭＥＸが挙げられる。
【００６７】
樹脂エマルジョンは、記録媒体への顔料の定着性を一層向上させるため、インク組成物
中、０．１重量％以上１０重量％以下添加することが好ましい。添加量が過剰であると印
字安定性が得られず、過少であれば、定着性が不十分となる。
【００６８】
前記インク組成物は、少なくとも１種類以上のグリセリン、ポリアルキレングリコール
、又は糖類を含むことが好ましい。これら１種類以上のグリセリン、ポリアルキレングリ
コール、又は糖類の合計量は、インク組成物中０．１重量％以上１０重量％以下添加され
ることが好ましい。
【００６９】
このような好ましい構成とすることにより、インクの乾燥を抑え、目詰まりを防止しつ
つ、インクの吐出を安定化し、記録物の画像品質を良好にすることができる。
【００７０】
ポリアルキレングリコールとしては、主鎖中にエーテル結合の繰り返し構造を有する線
状高分子化合物であり、例えば環状エーテルの開環重合等によって製造される。
【００７１】
ポリアルキレングリコールの具体例としては、ポリエチレングリコール、ポリプロピレ
ングリコール等の重合体、エチレンオキサイド−プロピレンオキサイド共重合体およびそ
の誘導体等が挙げられる。共重合体としては、ランダム共重合体、ブロック共重合体、グ
ラフト共重合体、交互共重合体等のいずれの共重合体も用いることができる。
【００７２】
ポリアルキレングリコールの好ましい具体例として、下式で表されるものが挙げられる
。
【００７３】
ＨＯ−（ＣnＨ2nＯ）m−Ｈ
（上記式中、 ｎは、１〜５の整数を表し、 ｍは、１〜１００の整数を表す）
【００７４】
なお、上記式中、（ＣnＨ2nＯ）mは、整数値ｎの範囲内において、一の定数または二種
以上の数の組み合わせであってよい。例えば、ｎが３の場合は（Ｃ3Ｈ6Ｏ）mであり、ｎ
が１と４との組み合わせの場合は（ＣＨ2Ｏ−Ｃ4Ｈ8Ｏ）mである。また、整数値ｍは、そ
の範囲内において、一の定数または二種以上の数の組み合わせであってよい。例えば、上
記の例において、ｍが２０と４０との組み合わせの場合は（ＣＨ2Ｏ）20−（Ｃ2Ｈ4Ｏ）4
0であり、ｍが１０と３０の組み合わせの場合は（ＣＨ2Ｏ）10−（Ｃ4Ｈ8Ｏ）30である。
さらに、整数値ｎとｍとは上記の範囲内で任意に組み合わせてもよい。
【００７５】
糖類としては、ペントース、ヘキトース、ヘプトース、オクトース等の単糖類、あるい
は二糖類、三糖類、四糖類 といった多糖類、またはこれらの誘導体である糖アルコール
、デオキシ酸といった還元誘導体、アルドン酸、ウロン酸といった酸化誘導体、グリコセ
エンといった脱水誘導体、アミノ酸、チオ糖等が挙げられる。多糖類とは広義の糖を指し
、アルギン酸やデキストリン、セルロース等の自然界に広く存在する物質も含む。
【００７６】
前記インク組成物は、少なくとも１種類以上のアセチレングリコール系界面活性剤及び
／又はシリコーン系界面活性剤を含むことが好ましい。該界面活性剤は、インク組成物中
の顔料の含有量に対して、０．０１重量％以上１０重量％以下添加されることが好ましい
。
【００７７】
このような好適な構成とすることにより、インク組成物の記録媒体へのぬれ性が改善さ
れ、速やかな定着性を得ることがきる。
【００７８】
アセチレングリコール系界面活性剤としては、サーフィノール４６５（商標）、サーフ
ィノール１０４（商標）（以上商品名、Air Products and Chemicals, Inc. 社製）、オ
ルフィンＳＴＧ（商標）、オルフィンＥ１０１０（商標）（以上商品名、日信化学社製）
等が好適に挙げられる。
【００７９】
シリコーン系界面活性剤としては、ポリエステル変性シリコーンやポリエーテル変性シ
リコーンを用いることが好ましい。具体例としては、ＢＹＫ−３４７、ＢＹＫ−３４８、
ＢＹＫ−ＵＶ３５００、ＢＹＫ−ＵＶ３５７０、ＢＹＫ−ＵＶ３５１０、ＢＹＫ−ＵＶ３
５３０（ビックケミージャパン株式会社）が挙げられる。
【００８０】
前記インク組成物は、公知の慣用方法によって調製することができる。例えば、最初に
、前述したメタリック顔料、分散剤、及び前記液媒を混合した後、ボールミル、ビーズミ
ル、超音波、又はジェットミル等で顔料分散体を得、次に、該分散体に、少なくとも一の
グリシジル基及びメトキシ基を有するアルコキシシラン化合物を添加する等して、メタリ
ック顔料の表面を処理した表面処理顔料を含む顔料分散液を調製し、所望のインク特性を
有するように調整する。続いて、バインダー樹脂、前記液媒、及びその他の添加剤（例え
ば、分散助剤や粘度調整剤）を撹拌下に加えて顔料インク組成物を得ることができる。
【００８１】
その他、複合化顔料原体を、一旦液媒中で超音波処理して複合化顔料分散液とした後、
必要なインク用液媒と混合しても良く、また、複合化顔料原体を直接インク用液媒中で超
音波処理してそのままインク組成物とすることもできる。
【００８２】
前記インク組成物の物性は特に限定されるものではないが、例えば、その表面張力は好
ましくは２０〜５０ｍＮ／ｍである。表面張力が２０ｍＮ／ｍ未満になると、インク組成
物がインクジェット記録用プリンタヘッドの表面に濡れ広がるか、又は滲み出してしまい
、インク滴の吐出が困難になることがあり、表面張力が５０ｍＮ／ｍを越えると、記録媒
体の表面において濡れ広がらず、良好な印刷ができないことがある。
【００８３】
［インクセット］
本実施形態のインクセットは、上記インク組成物を複数備え、前記各インク組成物は異
なる金属顔料濃度であるものである。
前記インク組成物のうち、少なくとも１種類のインク組成物の金属顔料の濃度が０．１
重量％以上１．５重量％未満であり、他の少なくとも１種類のインク組成物の金属顔料の
濃度が１．５重量％以上３．０重量％以下であることが好ましい。
【００８４】
［インクジェット記録方法］
本実施形態のインクジェット記録方法は、上記インク組成物の液滴を吐出し、該液滴を
記録媒体に付着させて記録を行うものである。
角度依存性の観点から、記録媒体上でのＪＩＳ Ｚ８７４１にて規定された２０度、６
０度、８５度鏡面光沢度の測定値がそれぞれ同時に２００、２００、１００以上の数値を
示す金属光沢を有する画像を形成することが好ましく、ＪＩＳ Ｚ８７４１にて規定され
た２０度、６０度、８５度鏡面光沢度の測定値がそれぞれ同時に４００、４００、１００
以上であることがより好ましく、ＪＩＳ Ｚ８７４１にて規定された２０度、６０度、８
５度鏡面光沢度の測定値がそれぞれ同時に６００、６００、１００以上であることがさら
に好ましい。
【００８５】
ＪＩＳ Ｚ８７４１にて規定された２０度、６０度、８５度鏡面光沢度の測定値がそれ
ぞれ同時に２００以上４００未満、２００以上４００未満、１００以上の数値を示す画像
は、つや消し調（マット調）の金属光沢を有している。
【００８６】
ＪＩＳ Ｚ８７４１にて規定された２０度、６０度、８５度鏡面光沢度の測定値がそれ
ぞれ同時に４００以上６００未満、４００以上６００未満、１００以上の数値を示す画像
は、形成した画像に映りこんだ物体が若干判別できるほどの、つやのある金属光沢を有し
ている。
【００８７】
ＪＩＳ Ｚ８７４１にて規定された２０度、６０度、８５度鏡面光沢度の測定値がそれ
ぞれ同時に６００以上、６００以上、１００以上の数値を示す金属光沢を有する画像は、
鮮鋭性を有し、形成した画像に映りこんだ物体が明確に判別できるほどの光沢、いわゆる
「鏡面光沢」を有する金属光沢を有している。
【００８８】
従って、本実施形態のインクジェット記録方法によれば、記録媒体上でのＪＩＳ Ｚ８
７４１にて規定された２０度、６０度、８５度鏡面光沢度の測定値がそれぞれ同時に２０
０、２００、１００以上の数値を示す金属光沢を有する画像を適宜組み合わせることによ
って、マット調の画像からグロス調の画像まで、所望の金属光沢を有する画像を形成する
ことができる。
【００８９】
一方、２０度、６０度、８５度鏡面光沢度の測定値がそれぞれ２００、２００、１００
以上の数値を示さない場合、そのような画像は目視観察をしたときに金属光沢は感じられ
ず、灰色として観察される。また、２０度、６０度、８５度鏡面光沢度の測定値のいずれ
かの値が上記の数値以上の数値を示さない場合も本発明の効果を得ることはできない。
【００９０】
前記記録媒体上に吐出されるインク組成物の吐出量は、金属光沢を確保する観点、印刷
プロセスの観点及びコストの観点から、０．１〜１００ｍｇ／ｃｍ2であることが好まし
く、１．０〜５０ｍｇ／ｃｍ2であることがより好ましい。
【００９１】
前記記録媒体上で画像を形成する前記メタリック顔料の乾燥重量は、金属光沢、印刷プ
ロセス、コストの観点から、０．０００１〜３．０ｍｇ／ｃｍ2であることが好ましい。
前記メタリック顔料の乾燥重量が低いほど、高光沢の金属光沢面を形成することができる
。そのため、例えば、透明記録媒体においてハーフミラー画を形成する場合に適している
。また、前記メタリック顔料の乾燥重量が高いほど、マット調の金属光沢面を形成するこ
とができる。そのため、例えば、透明な記録媒体において遮蔽層を形成する場合に適して
いる。
【００９２】
インク組成物を吐出する方法としては、以下に説明する方法が挙げられる。
【００９３】
第一の方法としては、静電吸引方式があり、この方式はノズルとノズルの前方に置いた
加速電極の間に強電界を印加し、ノズルからインクを液滴状で連続的に噴射させ、インク
滴が偏向電極間を飛翔する間に印刷情報信号を偏向電極に与えて記録する方式、またはイ
ンク滴を偏向することなく印刷情報信号に対応して噴射させる方式である。
【００９４】
第二の方法としては、小型ポンプでインク液に圧力を加え、ノズルを水晶振動子等で機
械的に振動させることにより、強制的にインク滴を噴射させる方式である。噴射したイン
ク滴は噴射と同時に帯電させ、インク滴が偏向電極間を飛翔する間に印刷情報信号を偏向
電極に与えて記録する。
【００９５】
第三の方法は圧電素子（ピエゾ素子）を用いる方式であり、インク液に圧電素子で圧力
と印刷情報信号を同時に加え、インク滴を噴射・記録させる方式である。
【００９６】
第四の方式は熱エネルギーの作用によりインク液を急激に体積膨張させる方式であり、
インク液を印刷情報信号に従って微小電極で加熱起泡させ、インク滴を噴射・記録させる
方式である。
【００９７】
以上のいずれの方式も本実施形態のインクジェット記録方法に使用することができるが
、高速印刷対応の観点からは、インク組成物を吐出する方式が、非加熱方式であることが
好ましい。即ち、上記第一の方法、第二の方法又は第三の方法を採用することが好ましい
。
【００９８】
記録媒体としては、特に制限はなく、例えば、普通紙、インクジェット専用紙（マット
紙、光沢紙）、ガラス、塩ビ等のプラスチックフィルム、基材にプラスチックや受容層を
コーティングしたフィルム、金属、プリント配線基板等の種々の記録媒体を用いることが
できる。
【００９９】
前記記録媒体がインク受容層を有している場合は、熱ダメージを与えないという観点か
ら、前記記録媒体を非加熱で印刷することが好ましい。
【０１００】
一方、前記記録媒体がインク受容層を有していない場合は、乾燥速度を高め、高光沢が
得られるという観点から、前記記録媒体を加熱して印刷することが好ましい。
【０１０１】
加熱は、記録媒体に熱源を接触させて加熱する方法、赤外線やマイクロウェーブ（２，
４５０ＭＨｚ程度に極大波長を持つ電磁波）などを照射し、または熱風を吹き付けるなど
記録媒体に接触させずに加熱する方法などが挙げられる。
【０１０２】
前記加熱は、印刷する前及び／又は印刷と同時に及び／又は印刷した後に行うことが好
ましい。換言すれば、前記記録媒体の加熱は、印刷の前に行っても、同時に行っても、後
に行ってもよく、印刷を行っている間を通して加熱してもよい。加熱温度は記録媒体の種
類によるが、３０から８０℃が好ましく、４０〜６０℃がより好ましい。
【０１０３】
［記録物］
本実施形態の記録物は、上記インクジェット記録方法により記録が行われたものである
。この記録物は、先述のインクセットを用いて上記インクジェット記録方法により得られ
たものであるため、２０度、６０度、８５度鏡面光沢度がそれぞれ２００、２００、１０
０以上の数値を示す、高い金属鏡面光沢を有する記録物を得ることができる。また、イン
クセットに備えているインク組成物のメタリック顔料濃度が各インク組成物によって異な
るため、鏡面光沢からマット調まで、任意の金属光沢を同時に形成することができる。
【実施例】
【０１０４】
〔実施例１〜５、比較例１，２〕
１．メタリック顔料分散液の調製
膜厚１００μｍのＰＥＴフィルム上に、セルロースアセテートブチレート（ブチル化率
３５〜３９％、関東化学社製）３．０重量％及びジエチレングリコールジエチルエーテル
（日本乳化剤社製）９７重量％からなる樹脂層塗工液をバーコート法によって均一に塗布
し、６０℃、１０分間乾燥する事で、ＰＥＴフィルム上に樹脂層薄膜を形成した。
【０１０５】
次に、真空蒸着装置（真空デバイス社製ＶＥ−１０１０型真空蒸着装置）を用いて、上
記の樹脂層上に平均膜厚２０ｎｍのアルミニウム蒸着層を形成した。
【０１０６】
次に、上記方法にて形成した積層体を、ジエチレングリコールジエチルエーテル中、Ｖ
Ｓ−１５０超音波分散機（アズワン社製）を用いて剥離・微細化・分散処理を同時に行い
、積算の超音波分散処理時間が１２時間である金属顔料を含む顔料分散体を得た。
次いで、３−グリシドキシプロピルトリメトキシシランを、顔料分散体の中へ０．０２
５ｍｏｌ／Ｌの濃度になるように添加して、２０℃で２４時間反応を行うことにより、メ
タリック顔料分散液を作成した。この場合の金属顔料の５０％平均粒子径（Ｒ５０）は０
．８９μｍ、厚みＺ＝０．０２μｍ、Ｒ５０／Ｚ＝４４．５であった。
【０１０７】
得られたメタリック顔料分散液を、開き目５μｍのＳＵＳメッシュフィルターにてろ過
処理を行い、粗大粒子を除去した。次いで、ろ液を丸底フラスコに入れ、ロータリーエバ
ポレターを用いてジエチレングリコールジエチルエーテルを留去した。これにより、メタ
リック顔料分散液を濃縮し、その後、そのメタリック顔料分散液の濃度調整を行い、５重
量％濃度のメタリック顔料分散液１を得た。
【０１０８】
また、３−グリシドキシプロピルトリメトキシシランを、顔料分散体の中へ０．０５ｍ
ｏｌ／Ｌの濃度になるように添加した以外は同様にして５重量％濃度のメタリック顔料分
散液２を得た。
また、比較例として、３−グリシドキシプロピルトリメトキシシランを、添加しない以
外は同様にしてメタリック顔料を有するメタリック顔料分散液３を得た。
【０１０９】
２．メタリック顔料インク組成物の調製
上記方法にて調製したメタリック顔料分散液を用いて、表１に示す組成にてメタリック
顔料インク組成物を調製した。溶媒及び添加剤を混合・溶解し、インク溶媒とした後に、
メタリック顔料分散液をそのインク溶媒中へ添加して、更に常温・常圧下３０分間マグネ
ティックスターラーにて混合・撹拌して、メタリック顔料インク組成物とした。
【０１１０】
表１中、ジエチレングリコールジエチルエーテル（ＤＥＧＤＥ）、ジプロピレングリコ
ールモノブチルエーテル（ＤＰＧＭＢ）、テトラエチレングリコールジメチルエーテル（
ＴＥＧＤＭ）は日本乳化剤社製のものを用いた。また、γ−ブチロラクトンは関東化学社
製のものを用いた。また、Ｎ−２０４３−６０ＭＥＸ（樹脂エマルジョン）はハリマ化成
社製のものを用い、ＢＹＫ−３５００（界面活性剤）はビックケミー・ジャパン社製、セ
ルロースアセテートブチレートはＡｃｒｏｓ  Ｏｒｇａｎｉｃ社製のブチル化率３５−３
９％のものを用いた。なお、単位は重量％である。
【０１１１】
【表１】
2010168411.tif 000002
【０１１２】
３．評価試験
【０１１３】
（１）光沢度の測定
インクジェットプリンターＳＰ−３００Ｖ（ローランドＤ．Ｇ．社製）を用いて、イン
ク組成物をブラック列に充填し、インク受容層を有する同社製光沢塩化ビニルシートＳＶ
−Ｇ−６１０Ｇ上に、ヒーター温度４０℃の条件、周辺環境は常温にてベタ印刷を行った
。このときのインク組成物の吐出量は、１．２ｍｇ／ｃｍ2、金属顔料の乾燥重量は、１
２μｇ／ｃｍ2であった。得られた画像の光沢度は光沢度計（コニカミノルタ社製 ＭＵＬ
ＴＩ Ｇｌｏｓｓ ２６８）を用いて行った。その結果を表２に示す。
【０１１４】
（２）耐熱性の測定
耐熱性評価は、実施例１〜３、比較例１のインク組成物を袋状の透明な密閉容器に空気
が入らないように封入し、それぞれ耐熱性試験１では４０℃の温度にて１週間、耐熱性試
験２では５０℃の温度で１週間、耐熱性試験３は６０℃にて１週間保存した後、気泡が発
生しているかどうかを目視で確認した。目視にて気泡が発生していない状態を問題なし（
ＯＫ）とし、気泡が発生している状態を不可（ＮＧ）とした。その結果を表２に示す。
【０１１５】
（３）耐水性の測定
耐水性評価は、メタリック顔料分散液１，２，３を用いて、８０ｇのイオン交換水中へ
２０ｇのメタリック顔料分散液を添加し、金属顔料濃度が１ｗｔ％の水分散液となるよう
にサンプルを調製した（それぞれメタリック顔料分散液１を用いたものが実施例４、メタ
リック顔料分散液３を用いたものが実施例５、無処理のメタリック顔料分散液２を用いた
場合が比較例２）後、耐熱性試験同様に袋状の透明な密閉容器に空気が入らないように封
入し、２０℃の環境下で１週間保存した後に、気泡が発生しているかどうかを目視で確認
した。目視にて気泡が発生していない状態を問題なし（ＯＫ）とし、気泡が発生している
状態を不可（ＮＧ）とした。その結果を表３に示す。
【０１１６】
【表２】
2010168411.tif 000003
【０１１７】
【表３】
2010168411.tif 000004